(57)【要約】  【課題】長期にわたる耐候性と耐食性、特に傷部／端面耐食性に優れた比較的低コストの塗装鋼板を提供する。  【解決手段】下地処理が施されたＡｌ含有量５０質量％以上の亜鉛−アルミニウム合金めっき鋼板の化粧面側に１層以上の下塗り塗膜と上塗り塗膜とを形成する。下塗り塗膜はエポキシ樹脂、ポリウレタン樹脂もしくは尿素樹脂を主成分とする、厚み７μｍ以上の塗膜であり、上塗り塗膜は非フッ素樹脂系、好ましくは硬化剤としてメラミンまたはイソシアネートのどちらか一方または両方を含有するポリエステル樹脂の塗膜である。少なくとも上塗り塗膜はカーボンブラックを実質的に含有しない。裏面側は熱放射率が７０%以上の塗装面とすることが好ましい。【選択図】なし【特許請求の範囲】
【請求項１】
下地処理が施されたＡｌ含有量５０質量％以上の亜鉛−アルミニウム合金めっき鋼板の化粧面側に１層以上の下塗り塗膜と上塗り塗膜とを有する塗装鋼板であって、下塗り塗膜の厚みの合計が７μｍ以上であり、かつ上塗り塗膜中にカーボンブラックを実質的に含有しないことを特徴とする塗装鋼板。
【請求項２】
下塗り塗膜が、エポキシ樹脂、ポリウレタン樹脂もしくは尿素樹脂を主成分とする塗膜である請求項１に記載の塗装鋼板。
【請求項３】
下塗り塗膜が防錆顔料を含有する、請求項１または２に記載の塗装鋼板。
【請求項４】
上塗り塗膜が非フッ素樹脂系の塗膜である請求項１〜３のいずれかに記載の塗装鋼板。
【請求項５】
非フッ素樹脂系の塗膜が硬化剤としてメラミンまたはイソシアネートのどちらか一方または両方を含有するポリエステル樹脂の塗膜である、請求項４に記載の塗装鋼板。
【請求項６】
上塗り塗膜が濃色系塗膜である、請求項１〜５のいずれかに記載の塗装鋼板。
【請求項７】
下塗り塗膜の少なくとも１層もカーボンブラックを実質的に含有しない、請求項１〜６のいずれかに記載の塗装鋼板。
【請求項８】
化粧面の反対側の面に１層以上の塗膜を有し、当該面の熱放射率が７０%以上である、
請求項１〜７のいずれかに記載の塗装鋼板。
【発明の詳細な説明】
【技術分野】
【０００１】
本発明は、耐候性と耐食性、特に傷部と端面の耐食性（傷部／端面耐食性という）に優れた塗装鋼板に関する。本発明の塗装鋼板は、例えば、屋根材や外壁等の屋外用建材として、あるいはエアコン室外機のような屋外に設置される家電製品や自動販売機のハウジング材等として有用である。
【背景技術】
【０００２】
特に建材用の塗装鋼板には、非常に長期の耐久性（耐候性および耐食性）が求められる。耐食性に優れた塗装鋼板として、塗装前処理が施された亜鉛系またはアルミニウム系めっき鋼板の片面または両面に、ポリアミンとイソシアネートの反応生成物からなる尿素樹脂中に防錆顔料を含有させた厚み１０〜８０μｍの下塗り塗膜とポリエステル系またはポリウレタン系塗料から形成された厚み１５〜４０μｍの上塗り塗膜とを形成した塗装鋼板が下記特許文献１に提案されている。
【０００３】
さらに耐候性を付与するために、下塗り塗膜の防錆顔料をクロム酸塩系とし、上塗り塗膜を厚み１５〜３０μｍのフッ素樹脂系の塗膜にした、耐久性と耐候性、耐食性に優れた塗装鋼板が下記特許文献２に記載されている。
【０００４】
また、下記非特許文献１には、溶融亜鉛めっき鋼板または５５％Ａｌ−Ｚｎ合金めっき鋼板を基板として、クロメート処理のあと、ウレタン系下塗り塗膜２５μｍおよびウレタン系上塗り塗膜２５μｍで被覆した塗装鋼板が開示されている。
【０００５】
これらの特許文献のいずれにおいても、実施例としては、基板めっき鋼板が溶融亜鉛めっき鋼板であり、上塗り塗膜が白色顔料を含有するものしか例示されていない。
良好な耐候性を得るには、上塗り塗膜に紫外線吸収剤を添加することも有効であるが、必ずしも効果が安定せず、特に色相が吸光性の高い黒等の暗色である場合にそうである。また、紫外線吸収剤が極めて高価であるという問題もある。特許文献２のように、上塗り塗膜をフッ素樹脂系にすると、耐候性が高まるが、やはりコストが非常に高くなる。
【０００６】
耐食性については、特許文献２や特許文献３のように下塗り塗膜中にクロム系防錆顔料を含有させると耐食性が向上することが知られている。しかし、この種の防錆顔料による向上だけでは、平面部の耐食性の改善には有効であるが、傷部や切断端面部の耐食性については不十分である。
【０００７】
一方、近年、太陽熱を反射する屋外用建材向け塗装鋼板が開発されている。
下記特許文献４には、３５０〜２１００ｎｍの波長領域での太陽熱反射率が４０％以上である基板表面に、８００〜２１００ｎｍの波長領域での太陽熱反射率が２０％以上の顔料を２〜７０質量％含有する塗膜を備えた反射性表面処理金属板が開示されている。基板としてはＡｌ含有量が５０質量％以上のめっき皮膜を備えた鋼板が使用できる。内層塗膜（下塗り塗膜）が太陽熱反射性顔料を含有しないか、その含有量が２質量％未満である場合、内層塗膜の厚みを１０μｍ以下とすることが好ましい。
【０００８】
下記特許文献５には、日射を受ける面の０.８〜２.１μｍの波長領域での太陽熱反射率が２０％以上であることを特徴とする、太陽熱反射性の塗装鋼板が開示されている。特許文献４と同様、内層塗膜が太陽熱反射性顔料を含有しないか、その含有量が２質量％以下である場合は、内層塗膜の厚みは薄い方が好ましい。実施例では、下塗りや中塗りを行わずに、太陽熱反射性塗膜を直接塗装している。
【０００９】
太陽熱反射性の塗装鋼板の主たる機能は、いわゆる遮熱性である。例えば建材の屋根、外壁材として使用された場合に、太陽熱を反射することによって、室内の温度上昇を抑制する効果が一般の塗装鋼板と比較して大きい。特許文献６には、このような観点に基づいて、Ｍｇ：１〜１０％、Ａｌ：２〜１９％、Ｓｉ：０.０１〜２％を含有し、かつＭｇ＋Ａｌ≦２０％であるＺｎ合金めっき層の上に、最上層として７８０〜２１００ｎｍの波長における日射反射率が４．０％以上である耐赤外線顔料を２〜６０％含む上塗り塗装を有する塗装鋼板が開示されている。
【特許文献１】特開２０００−１８５２６０号公報
【特許文献２】特開２０００−１８５２５９号公報
【特許文献３】特開昭５９-１４９４２公報
【特許文献４】特開２０００−２７９８８１号公報
【特許文献５】特開２００１−８９８７１号公報
【特許文献６】特開２００３−３１１８７７号公報
【非特許文献１】吉岡、壱岐島：第２０回防錆防食技術発表大会講演予稿集、（社）日本防錆技術協会、（２０００）ｐ．１５７
【発明の開示】
【発明が解決しようとする課題】
【００１０】
近年、住宅保証制度の制定もあり、市場からは建材用塗装鋼板に対して、更なる耐候性と耐食性（特に傷部／端面耐食性）の向上要求が強まっている。この点において、特許文献６に記載されている技術は、母材として特殊なＭｇ含有亜鉛系めっき鋼板を使用し、そのようなめっき皮膜は赤外線反射率が低いため、十分な温度低減効果（遮熱性）は期待できなかった。
【００１１】
本発明は、耐候性と耐食性、特に傷部／端面耐食性に優れた比較的低コストの塗装鋼板を提供することを課題とする。
【課題を解決するための手段】
【００１２】
本発明者らは、基板、下塗り塗膜、上塗り塗膜の種々の組み合わせからなる塗装鋼板について、沖縄、堺、直江津の三カ所で５年間の暴露試験を行った結果、塗装鋼板の切断面の傷部／端面耐食性を改善するには、下塗り塗膜の厚みを７μｍ以上と厚くすることが有効であること、さらに基板がＡｌ含有量５０質量％の亜鉛−アルミニウム合金めっき鋼板であって、上塗り塗膜にカーボンブラックを含有させないと、傷部／端面耐食性の改善に加えて、耐候性も著しく改善されることを見出し、本発明を完成させた。
【００１３】
ここに、本発明は、下地処理が施されたＡｌ含有量５０質量％以上の亜鉛−アルミニウム合金めっき鋼板の化粧面側に１層以上の下塗り塗膜と上塗り塗膜とを有する塗装鋼板であって、下塗り塗膜の厚みの合計が７μｍ以上であり、かつ上塗り塗膜中にカーボンブラックを実質的に含有しないことを特徴とする塗装鋼板である。
【００１４】
本発明において「カーボンブラックを実質的に含有しない」とは、カーボンブラックの含有量が０.０１質量％以下であることを意味する。
下塗り塗膜は、好ましくは、エポキシ樹脂、ポリウレタン樹脂もしくは尿素樹脂を主成分とする塗膜であり、防錆顔料を含有していてもよい。
【００１５】
上塗り塗膜は、好ましくは、非フッ素樹脂系の塗膜であり、より好ましくは、硬化剤としてメラミンまたはイソシアネートのどちらか一方または両方を含有するポリエステル樹脂の塗膜である。上塗り塗膜は濃色系塗膜であることが好ましい。ここで、濃色系とは、明度指数であるＬ値が５０以下であることを意味する。
【００１６】
上塗り塗膜のみならず、下塗り塗膜の少なくとも１層もカーボンブラックを実質的に含有しないことが好ましい。
本発明の塗装鋼板の化粧面の反対側の面は、１層以上の塗膜を有し、その面の熱放射率が７０%以上であることが好ましい。
【発明の効果】
【００１７】
本発明の塗装鋼板は、上塗り塗膜として通常のポリエステル系の上塗り塗膜を施しても、従来品より著しく優れた耐候性と傷部／端面耐食性とを実現することができる。従って、本発明の塗装鋼板は、屋根材や外壁等の屋外用建材として使用するのに特に適しているが、エアコン室外機のような屋外に設置される家電製品や自動販売機のハウジング材等にも有用である。それにより、それらの製品に比較的低コストで従来に比べて長い使用寿命を付与することができる。
【発明を実施するための最良の形態】
【００１８】
基板：
本発明の塗装鋼板の基板は、Ａｌ含有量５０質量％以上の亜鉛−アルミニウム合金めっき鋼板である。このような亜鉛−アルミニウム合金めっき鋼板は、太陽熱反射率が高いので、塗膜を透過してきた太陽熱が反射されることにより塗装鋼板の太陽熱反射性が高まる。その結果、例えば、塗装鋼板を屋根材が外壁材に使用した場合に、金属系建材の問題点である、下記の室内温度の上昇を抑制することができ、冷房費用が低減する。また、めっき皮膜が亜鉛を含有するため、亜鉛の犠牲防食能による傷部／端面耐食性の確保に有利である。それだけでなく、塗装鋼板としての太陽熱反射性が高まることは、塗装鋼板自体の温度上昇を抑えるため、耐候性や傷部／端面耐食性の改善にもつながる。つまり、温度の上昇度合いが小さいため、塗膜の変質（主として樹脂の分子鎖切断等の結合状態の変化や硬化反応が進むことによる内部応力増加及びそれに伴う塗膜の微細クラック）が生じにくく、その結果良好な耐候性を示すことになる。また、鋼板自体の温度が上昇しにくいことは、腐食の進行抑制の面からも有利である。
【００１９】
この種のめっき鋼板の代表例は、アルジンクと呼ばれる、Ａｌ含有量が約５５質量％の５５％Ａｌ−Ｚｎ合金めっき鋼板であり、通常はめっき皮膜中に１〜２質量％程度のＳｉを含んでいる。
【００２０】
めっき皮膜中のＡｌ含有量が５０質量％より少ないと、基板としての太陽熱反射性が十分でなく、結果として耐食性、耐候性のいずれも十分でない。一方、純アルミニウムめっき鋼板は、耐食性の点で劣り、また基板としての熱反射性も十分でないため、結果として耐食性、耐候性のいずれも十分でない。
【００２１】
めっきの付着量は、求められる耐食性のレベルに応じて決定されればよい。なお、端面耐食性の点からは、露出する鋼の面積が少ないほうがよい。そのため、例えば、一般に広く使用されているめっき付着量が片面当たり１５０ｇ／ｍ2程度の両面めっき鋼板の場合、板厚が０.８ｍｍ以下であるのが好ましい。
【００２２】
下地処理：
耐食性を確保するため、基板に耐食性改善に効果的な下地処理を施す。適当な下地処理としては、塗装鋼板に慣用されている塗布型クロメート処理（例えば、日本ペイント製のＮＲＣ３００）を使用することができる。また、近年のクロムフリー化の要請に対して、例えばシリカを主体とする下地処理（例、日本ペイント製のサーフコートＥＣ２０００）を使用してもよい。クロメート処理は１０〜１００ｍｇ／ｍ2（Ｃｒ金属として），シリカ系処理は５〜５０ｍｇ／ｍ2（Ｓｉとして）程度の付着量が良好である。
【００２３】
下塗り塗膜（化粧面側）：
化粧面側は、使用時に見える側の面であり、屋外で使用される場合には、屋外環境に曝され、太陽熱を受けるため、耐候性と耐食性が求められる。
【００２４】
本発明では、下地処理した基板の化粧面となる少なくとも一方の面を２層以上の塗膜で被覆する。通常は、下塗り塗膜と上塗り塗膜の２層であるため、以下では、この態様を例にとって説明する。必要に応じ、下塗りが２層以上であってもよい。
【００２５】
下塗り塗膜には、従来からプライマーとして使用されてきた樹脂種を利用することができる。例えば、エポキシ樹脂、ポリウレタン樹脂もしくは尿素樹脂を主成分とする塗膜でよい。より具体的には、エポキシ樹脂をイソシアネートもしくはメラミンで硬化させたエポキシ樹脂、ポリアミンをイソシアネートで硬化させた尿素樹脂、ポリエステルをイソシアネートおよび／もしくはメラミン樹脂で硬化させたウレタン樹脂が下塗り塗膜の例として挙げられる。
【００２６】
下塗り塗膜は、クロム酸塩（例、クロム酸ストロンチウム）やアルカリ金属燐酸塩といった防錆顔料、ならびに／または、シリカ、炭酸カルシウム、硫酸バリウム等の体質顔料を含有することができる。防錆顔料は耐食性改善に有効であり、体質顔料は下塗り塗膜の明度や隠蔽性を改善する。特に耐食性確保の観点から、下塗り塗膜が防錆顔料を含有することが好ましい。これらの顔料を含有させる場合、塗膜中の含有量は、防錆顔料では１０〜５０質量％、体質顔料では１０〜５０質量％程度とするのが普通である。
【００２７】
下塗り塗膜は７μｍ以上の比較的厚膜とする。それにより、塗装鋼板の耐食性、特に傷部／端面耐食性が改善される。
しかし、下塗り塗膜の厚みがあまりに過大になると、加工性の低下、コスト増大といった問題点がある。従って、実用上は、下塗り塗膜の厚み（２層以上の場合は合計厚み）は好ましくは５０μｍ以下であり、より好ましくは２０μｍ以下である。
【００２８】
後述する上塗り塗膜だけでなく、下塗り塗膜中にも、カーボンブラックを実質的に含有させない方がよい。実用上、下塗り塗膜中も着色顔料を入れて、例えば上塗り塗膜と近い色にして使用時についた傷を目立ちにくくすることが行われる場合があるが、このような場合であっても、後述する上塗り塗膜と同様に、塗膜中のカーボンブラックの含有量は、０.０１％以下とするのがよい。
【００２９】
上塗り塗膜（化粧面側）：
上塗り塗膜も、樹脂種は特に制限されない。例えば、耐候性に優れたフッ素系樹脂を使用することも可能である。しかし、本発明では、高価なフッ素系樹脂を使用しなくても、実用上十分な耐候性を得ることができるので、コストを考えると、非フッ素樹脂系が好ましい。
【００３０】
上塗り塗膜の好ましい樹脂種としては、加工性に優れていることから、従来より塗装鋼板の上塗り塗膜に多用されている、ポリエステル樹脂をメラミン或いはイソシアネートの一方又は両方を用いて硬化させるものが好ましい。
【００３１】
上塗り塗膜は一般に顔料により着色される。本発明では、上塗り塗膜にカーボンブラックを実質的に含有させない。これは、黒色顔料としてカーボンブラックを使用しないことを意味するだけでなく、カーボンブラックを含有する塗料を使用しないことをも意味する。カーボンブラックは、多様な色の塗料に、色味を調整するために含有させてあることが多いが、本発明ではそのような塗料を上塗り塗膜の形成に使用しない。
【００３２】
上塗り塗膜がカーボンブラックを含有していると、下塗り塗膜を上記のように厚膜化しても、耐候性が著しく低下する。また、下塗り塗膜と上塗り塗膜の厚みが同じである場合で比べた時に、上塗り塗膜がカーボンブラックを含有すると、耐食性が低下する。塗膜中にカーボンブラックを含有させると、太陽熱を吸収して鋼板自体の温度の上昇度合いが大きくなるため、前述した理由により、耐候性や耐食性に劣るようになる。また、カーボンブラックを含有することで塗膜が親水化しやすくなることも、耐食性には悪影響を及ぼすものと考えられる。
【００３３】
したがって、上塗り塗膜が濃色系塗膜（Ｌ≦５０）の場合、さらには黒色系塗膜（Ｌ≦３０）の場合であっても、カーボンブラック以外の黒色塗料、例えば、複合酸化物型の黒色顔料、を使用する。さらに淡色系塗膜であっても、調色のためにカーボンブラックをできるだけ使用しない。許容されるカーボンブラックは多くても０.０１％であるが、全く含有しないのが好ましいのはいうまでもない。
【００３４】
上塗り塗膜は、着色顔料以外に、前述したような体質顔料を含有していてもよい。さらに、各種の添加剤、例えば、紫外線吸収剤など、を含有することもできる。
上塗り塗膜の厚みは特に制限されないが、薄すぎては耐食性や耐候性が低下する上、所期の着色外観を安定して得ることができない。厚すぎると、加工性が低下する上、ワキ限界膜厚を超えるため、良好な塗膜の形成が困難となる。従って、上塗り塗膜の厚みは１０μｍ以上、５０μｍ以下とすることが好ましく、より好ましくは３０μｍ以下である。
【００３５】
化粧面側は、通常は上塗り塗膜が最上層である。しかし、所望により、その上に保護用のクリアー塗装を施すことも可能である。
裏面側：
本発明の塗装鋼板の裏面側の被覆構造は特に制限されない。例えば、塗装鋼板の両面が屋外環境で風雨や太陽熱に曝される場合には、裏面側にも化粧面側と全く同じ下地処理、下塗り塗膜、および上塗り塗膜を形成して、両面を化粧面とすることができる。しかし、裏面側は屋外環境の風雨や太陽熱に曝されない、より一般的な使用形態では、コストを考慮して、化粧面側とは異なる処理が施されるのが普通である。
【００３６】
裏面側は、めっきままでもよく、あるいは化粧面側と同じ下地処理のみを施したもの、またはさらに化粧面と同じか、他の適当な下塗り塗膜（プライマー皮膜）だけを形成したものでもよい。或いは、さらに一般的な裏面塗料を塗装してもよい。
【００３７】
ただし、鋼板の温度上昇を抑制する（これにより耐候性、耐食性を向上させる）観点からは、裏面側の熱放射率が大きい方がよい。ここでいう熱放射率とは、４.５〜２５μｍの波長領域において表面の分光反射率（Ｒ（λ））から下記（１）式により算出される放射率αである。なお、分光反射率（Ｒ（λ））は、分光光度計を用いて測定することができる。
【００３８】
α＝（１−∫4.525Ｇ（λ）・Ｒ（λ）ｄλ）×１００  ……  （１）
ただし、
α：放射率（％）
Ｇ（λ）：プランクの熱放射スペクトル分布において絶対温度２９３Ｋとした場合の相対値
Ｒ（λ）：分光反射率（分光光度計により測定）
熱放射率を高めるには、塗膜中に熱放射率の高い顔料を適当量含有させればよい。このような顔料としては、例えばカーボンブラック、チタニア、アルミナ、ジルコニア等が挙げられる。裏面側には、太陽熱が直接は作用せず、風雨も当たらないので、カーボンブラックを裏面塗料に使用しても、前述したカーボンブラックに起因する太陽熱吸収や塗膜の親水化による耐候性や耐食性の低下が起こる心配はない。
【実施例】
【００３９】
以下に実施例により本発明を具体的に例示する。但し、本発明はこれらの実施例に制限されるものではない。実施例中、％は特に指定しない限り、質量％である。実施例における塗装および塗布型クロメート処理は、いずれもバーコートにより行った。
【００４０】
（１）供試塗装鋼板の作成
母材として、５５％アルミニウム−亜鉛合金めっき鋼板（厚み０.５ｍｍ、めっき付着量：片面あたり１５０ｇ／ｍ2相当）を使用した。
【００４１】
下地処理は、市販の塗布型クロメート処理液（日本ペイント製ＮＲＣ３００）を鋼板の両面に３０ｍｇ／ｍ2(Ｃｒ金属換算）の量で塗布し、約１００℃で乾燥させることにより実施した。
【００４２】
化粧面には、下地処理の上に市販の尿素樹脂系プライマー塗料（日本グレーべカシュー製セノコイルＧＰ４７４）またはエポキシ樹脂系プライマー塗料（日本ペイント製ＮＰ２５０）を、乾燥後に表１に示した膜厚になるように塗布し、最高到達板温（ＰＭＴ）２１０℃になるように約４０秒で乾燥して、下塗り塗膜を形成した。使用したプライマー塗料は、いずれも防錆顔料としてストロンチウムクロメートを、樹脂固形分に対して２０％の量で含有しており、またカーボンブラックを全く含有していないものであった。
【００４３】
裏面には、下地処理の上に上記と同じエポキシ樹脂系プライマー塗料をいずれのサンプルも乾燥膜厚みが３μｍとなるよう塗装し、化粧面と同様の焼き付け条件にて乾燥させて下塗り塗膜を形成した。
【００４４】
裏面の上塗りとして、ポリエステル系裏面塗料（日本ペイント製ＳＥ７５０）を乾燥膜厚が５μｍとなるように塗装し、ＰＭＴ２２０℃で約５０秒の焼き付けにより乾燥させて、裏面の上塗り塗膜を形成した。この上塗り塗膜はカーボンブラックを約０.５％、チタニアを約５％含有し、裏面の熱放射率は８０〜８５％であった。
【００４５】
最後に、化粧面の上塗り塗膜を、いずれも黒色の着色塗料を用いて形成した。使用した塗料は、市販のポリエステル樹脂系塗料（関西ペイント製ＫＰカラー1573）およびウレタン樹脂系塗料（日本グレーベカシュー製Y962）に黒色顔料を添加したものであった。黒色顔料としては、カーボンブラックまたは大日本精化製のＦｅ−Ｃｒ酸化物系黒色顔料を、樹脂固形分に対してそれぞれ５％または１２％の量で使用した。これらの塗料を乾燥後に表１に示す膜厚になるように塗装した後、ＰＭＴ２３５℃となるように約６０秒間で焼き付けて乾燥させ、化粧面側の上塗り塗膜を形成した。
【００４６】
（２）供試塗装鋼板の評価
得られた各供試塗装鋼板を切断して得た試験片（１００×１５０ｍｍ）を暴露試験に供した。暴露地は、沖縄、堺、直江津の３カ所とし、５年間（５回の夏を経過）放置した。
【００４７】
耐食性は、切断面からの塗膜膨れ幅の大きさによって、塗膜膨れ幅が０ｍｍ（肉眼で見えない）を◎、１ｍｍ以下を○、１〜３ｍｍを△、３ｍｍ以上を×と評価した。なお、ここでは端面耐食性を評価したが、傷部耐食性も端面耐食性と類似した傾向を示すことが経験上わかっている。
【００４８】
耐候性は、色差計で色変化（ΔＥ）を測定して評価した。△Ｅが大きいほど、色変化が大きく、耐候性に劣ることを意味する。
試験結果を下塗り塗膜と上塗り塗膜の構成と共に表１に示す。
【００４９】
【表１】
2006198879.tif 000002
【００５０】
表１からわかるように、上塗り塗膜がカーボンブラックを含有していると、例えば、試験No.４、６、８に示すように、下塗り塗膜が厚み７μｍ以上と厚膜であっても、ΔＥ値が著しく増大し、耐候性が著しく低下した。特に日射の強い沖縄で暴露された供試材では、ΔＥ値が、カーボンブラック無しの１.７（試験No.１、２）から、カーボンブラック有りの１２.１へと、カーボンブラックの含有により数倍も大きく変化し、カーボンブラックによる耐候性の悪影響が大きく現れた。また、下塗り塗膜の厚みが同じで、上塗り塗膜のカーボンブラックの有無だけが異なる、例えば、試験No.１と３または２と４を比較するとわかるように、上塗り塗膜がカーボンブラックを含有すると、端面耐食性も劣化傾向を示した。
【００５１】
一方、上塗り塗膜がカーボンブラックを含有していなくても、下塗り塗膜の厚みが７μｍより小さいと、試験No.１に示すように、耐候性はよいものの、端面耐食性が著しく低下し、特に降雪地帯であって、環境中の塩分濃度が高い直江津における耐食性が著しく低下した。
【００５２】
これに対し、本発明に従って、下塗り塗膜の厚みが７μｍ以上で、上塗り塗膜がカーボンブラックを含有していないと、耐候性と耐食性のいずれも良好であった。
特に高い耐候性（小さなΔＥ値）を示したNo.５の供試塗装鋼板を、腐食性の強い直江津で暴露した供試材について、肉眼では切断端面部の塗膜膨れが全く見えなかったため、切断部の断面をＳＥＭで観察したところ、端面の約５０μｍ程度のめっきのみが一部腐食しているものの、卓越した耐食性を有することが判明した。